(57)【要約】【課題】適切な粒子径を有する略球状であって且つ高い比表面積を有する球状水酸アパタイト及びその製造方法を提供すること。【解決手段】本発明は、２以上のカルボキシル基を有する有機酸，カルシウム化合物，リン化合物，及び尿素を含む水溶液を７０℃以上且つ前記水溶液の沸点未満の温度で保温し、均一沈殿法により水酸アパタイトの粒子を沈殿させることを特徴とする球状水酸アパタイトの製造方法である。【選択図】図１
2014084232.tif 000002
【特許請求の範囲】
【請求項１】
２以上のカルボキシル基を有する有機酸，カルシウム化合物，リン化合物，及び尿素を含む水溶液を７０℃以上且つ前記水溶液の沸点未満の温度で保温し、均一沈殿法により水酸アパタイトの粒子を沈殿させることを特徴とする球状水酸アパタイトの製造方法。
【請求項２】
請求項１に記載の球状水酸アパタイトの製造方法であって、
前記水溶液を保温する工程では、７０℃以上９０℃以下の範囲に前記水溶液の温度を保ち前記水溶液を静置する
ことを特徴とする球状水酸アパタイトの製造方法。
【請求項３】
請求項１から２のいずれか一項に記載の球状水酸アパタイトの製造方法であって、
前記有機酸は、コハク酸，クエン酸，及びリンゴ酸のうちの少なくとも１つから選択される
ことを特徴とする球状水酸アパタイトの製造方法。
【請求項４】
請求項１から３のいずれか一項に記載の球状水酸アパタイトの製造方法であって、
前記カルシウム化合物と前記リン化合物中のカルシウムとリンのモル比が１．３３〜２．００の範囲である
ことを特徴とする球状水酸アパタイトの製造方法。
【請求項５】
請求項１から４のいずれか一項に記載の球状水酸アパタイトの製造方法であって、
前記カルシウム化合物は硝酸カルシウム四水和物であり、前記リン化合物はリン酸である
ことを特徴とする球状水酸アパタイトの製造方法。
【請求項６】
請求項１から５のいずれか一項に記載の球状水酸アパタイトの製造方法であって、
前記有機酸がクエン酸であり、
前記カルシウム硝酸カルシウム四水和物であり、
前記水溶液中において、
前記尿素の濃度／前記有機酸の濃度が１倍以上９０倍以下であって且つ前記硝酸カルシウム四水和物の濃度が０．００１ ｍｏｌ／ｄｍ３以上０．０３ ｍｏｌ／ｄｍ３以下、または、
前記尿素の濃度／前記有機酸の濃度が２０倍以上１２０倍以下であって且つ前記硝酸カルシウム四水和物の濃度が０．０６ ｍｏｌ／ｄｍ３以上０．１６ ｍｏｌ／ｄｍ３以下
であることを特徴とする球状水酸アパタイトの製造方法。
【請求項７】
最大外径と最小外径との比が１．０〜１．４である略球状の外形形状を有し低結晶性水酸アパタイトの単一相からなることを特徴とする球状水酸アパタイト。
【請求項８】
請求項７に記載の球状水酸アパタイトであって、５ｍ２／ｇ以上１８０ｍ２／ｇ以下の比表面積を有することを特徴とする球状水酸アパタイト。
【請求項９】
請求項７または８に記載の球状水酸アパタイトであって、０．５μｍ以上５０μｍ以下の平均粒子径を有することを特徴とする球状水酸アパタイト。
【発明の詳細な説明】
【技術分野】
【０００１】
本発明は、球状水酸アパタイト及びその製造方法に関する。
【背景技術】
【０００２】
水酸アパタイトは、生体硬組織を構成する無機成分と極めて近い化学組成を持ち、優れた生体適合性を有する。また、水酸アパタイトは、タンパク質、核酸、細胞などの生理活性物質の吸着剤としても有用である。このため、水酸アパタイトは、生体活性物質を分離するための高速液体クロマトグラフィーのカラムやウィルス吸着用のフィルターなどとしてよく使用されている。
例えば、特許文献１には、吸着材として使用できる程度の大きさの比表面積を有する多孔質な水酸アパタイトが開示されている。
また、水酸アパタイトは、生体親和性が高いため、人工歯根や人工骨などのインプラント材料としても使用される（例えば特許文献２参照）。
【先行技術文献】
【特許文献】
【０００３】
【特許文献１】特開２０１０−９００１４号公報
【特許文献２】特公平７−６４６１７号公報
【発明の概要】
【発明が解決しようとする課題】
【０００４】
クロマトグラフィーカラムに水酸アパタイトを充填する場合、カラムの連通性を保つために、適切な粒子径（例えば５μｍ以上２０μｍ以下）を有する球状の充填剤が望ましい。また、分離効率を向上させるために、より高い比表面積の水酸アパタイトが必要とされている。
【０００５】
しかしながら、特許文献１，２に記載の水酸アパタイトや公知の製造方法（例えば二段階リン酸反応法、擬似体液析出法、スプレードライ法、及び水熱処理法）によって製造された水酸アパタイトでは、平均粒子径の制御はできるが、適切な粒子形状と高い比表面積とを兼ね備えた水酸アパタイトとすることは困難であった。また、前記公知の製造方法によって製造された水酸アパタイトの粒子径分布は広く、平均粒子径を所定の大きさに制御したとしても、平均粒子径に満たない微小の粒子によってカラムが詰まる可能性があるという問題があった。
【０００６】
本発明は、上述した事情に鑑みてなされたものであって、その目的は、適切な粒子径を有する略球状であって且つ高い比表面積を有する球状水酸アパタイト及びその製造方法を提供することである。
なお、本明細書において、特に指定しない限り“球状”とは後述するアスペクト比が１．０〜１．１の範囲に属する形状であって、かつ全体として曲面により外形が規定されている形状のことを指し、“略球状”とはアスペクト比が１．０〜１．４の範囲に属する形状であって、かつ全体として曲面により外形が規定されている形状のことを指すが、”球状水酸アパタイト”と称した場合には前記“略球状”の水酸アパタイトも包含するものとする。
【課題を解決するための手段】
【０００７】
発明者らは、球状水酸アパタイトを得る原料及び反応条件を鋭意検討した結果、２以上のカルボキシル基を有する有機酸を用いた場合に、特に優れた結果が得られることを見いだし、本発明を完成した。
上記課題を解決するための本発明の一態様は、２以上のカルボキシル基を有する有機酸，カルシウム化合物，リン化合物，及び尿素を含む水溶液を７０℃以上且つ前記水溶液の沸点未満の温度で保温し、均一沈殿法により水酸アパタイトの粒子を沈殿させることを特徴とする球状水酸アパタイトの製造方法である。
【０００８】
また、本発明の球状水酸アパタイトの製造方法は、前記水溶液を保温する工程において、７０℃以上９０℃以下の範囲に前記水溶液の温度を保ち前記水溶液を静置することを特徴とする。
【０００９】
また、本発明の球状水酸アパタイトの製造方法は、前記有機酸が、コハク酸，クエン酸，及びリンゴ酸のうちの少なくとも１つから選択されることを特徴とする。
【００１０】
また、本発明の球状水酸アパタイトの製造方法は、前記カルシウム化合物中のカルシウムと前記リン化合物中のリンのモル比が１．３３〜２．００の範囲であることを特徴とする。
【００１１】
また、本発明の球状水酸アパタイトの製造方法は、前記カルシウム化合物が硝酸カルシウム四水和物であり、前記リン化合物がリン酸であることを特徴とする。
【００１２】
また、本発明の球状水酸アパタイトの製造方法は、前記有機酸がクエン酸であり、前記カルシウム硝酸カルシウム四水和物であり、前記水溶液中において、前記尿素の濃度／前記有機酸の濃度が１倍以上９０倍以下であって且つ前記硝酸カルシウム四水和物の濃度が０．００１ ｍｏｌ／ｄｍ３以上０．０３ ｍｏｌ／ｄｍ３以下、または、前記尿素の濃度／前記有機酸の濃度が２０倍以上１２０倍以下であって且つ前記硝酸カルシウム四水和物の濃度が０．０６ ｍｏｌ／ｄｍ３以上０．１６ ｍｏｌ／ｄｍ３以下であることを特徴とする。
【００１３】
本発明の別の態様は、最大外径と最小外径との比が１．０〜１．４である略球状の外形形状を有し、低結晶性水酸アパタイトの単一相からなることを特徴とする球状水酸アパタイトである。
【００１４】
また、本発明の球状水酸アパタイトは、５ｍ２／ｇ以上１８０ｍ２／ｇ以下の比表面積を有することを特徴とする。
【００１５】
また、本発明の球状水酸アパタイトは、０．５μｍ以上５０μｍ以下の平均粒子径を有することを特徴とする。
【発明の効果】
【００１６】
本発明の球状水酸アパタイトは、粒子径のばらつきが少ない略球状の粒子であり、且つ高い比表面積を有する。
本発明の球状水酸アパタイトの製造方法によれば、水酸アパタイト粒子の形状を略球状とすることができ、且つ、比表面積を高めることができる。
【図面の簡単な説明】
【００１７】
【図１】本発明の第１実施形態の球状水酸アパタイトの製造方法を説明するための図である。
【図２】同水酸アパタイトのＳＥＭ写真である。
【図３】同水酸アパタイトのＳＥＭ写真である。
【図４】同水酸アパタイトのＳＥＭ写真である。
【図５】同水酸アパタイトに対してＸＲＤ解析をした結果を示す図である。
【図６】同水酸アパタイトのＦＴ−ＩＲスペクトルを示す図である。
【図７】同水酸アパタイトの粒子径分布を示す図である。
【図８】本発明の第２実施形態の球状水酸アパタイトの製造方法により製造された球状水酸アパタイトに対するＸＲＤ解析をした結果を示す図である。
【図９】本発明の第２実施形態の球状水酸アパタイトの製造方法により製造された球状水酸アパタイトを示すＳＥＭ写真である。
【図１０】本発明の第３実施形態の球状水酸アパタイトの製造方法により製造された球状水酸アパタイトに対するＸＲＤ解析をした結果を示す図である。
【図１１】同球状水酸アパタイトの製造方法により製造された球状水酸アパタイトを示すＳＥＭ写真である。
【図１２】（ａ），（ｂ），（ｃ），（ｄ），（ｅ），（ｆ），（ｇ），（ｈ），及び（ｉ）は、本発明の実施例に係る球状水酸アパタイトの製造方法により製造された球状水酸アパタイトのＳＥＭ写真である。
【図１３】（ａ），（ｂ），及び（ｃ）は、本発明の他の実施例に係る球状水酸アパタイトの製造方法により製造された球状水酸アパタイトのＳＥＭ写真である。
【図１４】同実施例に係る球状水酸アパタイトに対してＸＲＤ解析をした結果を示す図である。
【図１５】本発明に関する実験例における結果をまとめた散布図である。
【発明を実施するための形態】
【００１８】
（第１実施形態）
本発明の第１実施形態の球状水酸アパタイトおよびその製造方法について説明する。
まず、本実施形態の球状水酸アパタイトの製造方法について説明する。図１は、本実施形態の球状水酸アパタイトの製造方法を説明するための図である。
【００１９】
まず、メスアップ後のリン化合物および有機酸の濃度が所望の濃度となるように秤量したリン化合物（図１においてはオルトリン酸）と有機酸とを純水約５０ｃｍ３に溶解させ、水溶液Ａを調製する。
リン化合物としては、リン酸イオンを含む化合物であれば特に限定されないが、リン酸（オルトリン酸）、リン酸水素二アンモニウム、リン酸二水素アンモニウム等が挙げられ、混合水溶液を調製する際にｐＨの調整が不要となる観点からは、リン酸が特に好ましい。
有機酸は、２以上のカルボキシル基を有していることが好ましい。前記２以上のカルボキシル基を有する有機酸としては、２以上のカルボキシル基を有する有機酸であれば特に限定されないが、コハク酸、クエン酸、リンゴ酸等が挙げられる。なお、カルボキシル基を１つ有する有機酸（例えば酢酸）を使用すると、生成物は、水酸アパタイトの単一相からなるが、本明細書で定義する略球状（最大外径と最小外径との比が１．０〜１．４）にはなりにくい。
次に、メスアップ後のカルシウム化合物の濃度が所望の濃度となるように秤量したカルシウム化合物（図１においては硝酸カルシウム四水和物）を純水約５０ｃｍ３に溶解させ、水溶液Ｂを調製する。
カルシウム化合物としては、カルシウムを含む化合物であれば特に限定されないが、硝酸カルシウム四水和物、塩化カルシウム、酢酸カルシウム等が挙げられ、溶解性の点からは硝酸カルシウム四水和物が特に好ましい。
次に、メスアップ後の尿素の濃度が所望の濃度となるように秤量した尿素を純水約５０ｃｍ３に溶解させ、水溶液Ｃを調製する。
前記水溶液Ａに前記水溶液Ｂを加え、次いで前記水溶液Ｃを加えてメスフラスコを用いて純水で２５０ｃｍ３にメスアップした混合水溶液を調製する。
前記硝酸カルシウム四水和物のカルシウムと、前記リン酸中のリンのモル比は、アパタイトの前駆体のリン酸八カルシウムおよびリン酸四カルシウムの化学量論比を考慮した１.３３-２.００の範囲であることが好ましく、リン酸カルシウムの化学量論比を考慮した１．５０-１．８０の範囲であることがより好ましく、水酸ハイドロキシアパタイトの化学量論比である１．６７であることが最も好ましい。
また、リン化合物としてリン酸水素二アンモニウム、リン酸二水素アンモニウムを用いる場合には、溶解度の低いものから順に添加することが好ましい。一方、リン化合物としてリン酸を用いる場合には、添加順を考慮せずに用いることが可能である。
前記混合水溶液２００ｃｍ３をガラス製平底フラスコ（容積２５０ｃｍ３）、またはナス型フラスコ（容積３００ｃｍ３）に移し、オイルバス (IKA製HBR 4デジタルヒーティングバス) 中で加熱する (加熱条件60~98 ℃,1~72 h)。なお、このときの温度は、フラスコ内に設置した温度計により測定している。得られた生成物を濾過・洗浄し、110℃,24 hで乾燥することによって球状水酸アパタイトを得る。
【００２０】
具体的には、本実施形態では、混合水溶液を、７０℃以上且つ混合水溶液の沸点以下（例えば、９８℃）の温度で保温する。
【００２１】
混合水溶液の温度が７０℃以上であると、加水分解反応が好適に進む。また、混合水溶液の温度が混合水溶液の沸点以下であると、沸騰によって生じる気泡が混合水溶液の自然対流を阻害することを防止できる。
混合水溶液を保温する温度は、例えば、７０℃以上９０℃以下とすることができる。さらに、混合水溶液を保温するときには、７０℃、８０℃、９０℃等、７０℃以上且つ混合水溶液の沸点以下の温度の範囲において一定の温度で保温してよい。混合水溶液を一定温度で保温するための手段は特に限定されないが、たとえばオイルバスなどの装置を用いてもよい。また、混合水溶液の加温のためにマイクロ波照射装置を用いてもよい。
【００２２】
混合水溶液を保温する時間は、１時間以上であればよい。例えば、混合水溶液を２４時間，７２時間，あるいは１週間保温してもよい。なお、混合水溶液を保温する時間が２４時間以上７２時間以下であると、球状水酸アパタイトの製造効率がよい。混合水溶液を保温している間に、混合水溶液中には球状水酸アパタイトの沈殿物が生じる。すなわち、本第１実施形態の球状水酸アパタイトの製造方法は、リン酸，クエン酸，硝酸カルシウム四水和物，及び尿素が混合された水溶液による均一沈殿法である。
ここで、均一沈殿法とは、均一な水溶液から均質な沈殿物を得る方法のことを言う。本発明においては、沈殿剤の尿素の加水分解反応によって、反応溶液のpHが酸性からアルカリ性へシフトし、球状水酸アパタイトが沈殿する。さらに、水溶液内のカルシウムイオン、リン酸イオンおよび尿素の濃度はどの部分でも同じであることから、反応系内の温度管理を精密に行うことにより、この沈殿生成を溶液内のどの場所でも均一に起こすことが可能となる。
【００２３】
球状水酸アパタイトの沈殿物が混合水溶液中に生じたら、ろ過により球状水酸アパタイトを混合水溶液から分離し、洗浄及び乾燥を行なって粉末状とする。
これで球状水酸アパタイトの粉体が出来上がる。
【００２４】
得られた球状水酸アパタイトの評価・分析は次の手法により行った。
ＸＲＤ解析：粉末X線回折法 (Powder X-ray diffractometry：XRD) により合成した粉体の結晶相を同定した。測定は理学電機製 MiniFlex型X線回折装置を用いて行なった。
(測定条件)
対陰極：Cu
電圧：30 kV
電流：15 mA
走査範囲 2θ：3 〜 55 °
ゴニオメータ回転速度：4 °・min-1
サンプリング幅：0.02 °
【００２５】
ＳＥＭ観察：合成粉体の粒子形態を走査型電子顕微鏡法 (SEM) を用いて観察した。装置は日本電子社製 JSM6390LA 走査型電子顕微鏡を用い、加速電圧は10 kVとした。
試料は日進EM製のカーボンテープを用い、アルミニウム製試料台に貼り付け、日本電子社製 JFC-1600 AUTO FINE COATERを用いて白金 (Pt)を蒸着し、これを観察試料とした。
【００２６】
ＦＴ−ＩＲスペクトル測定：フーリエ変換赤外分光法 (FT-IR) を用い、球状水酸アパタイトの赤外吸収スペクトルを測定した。装置は島津製作所製フーリエ変換赤外分光光度計 (IRPrestige-21)を用いた。
(測定条件)
測定モード  :%Transmittance
アポダイズ関数  ：Happ-Genzel
積算回数  ：40回
分解能  ：4 cm-1
測定範囲  ：400〜 4000 cm-1
【００２７】
比表面積測定：得られた球状水酸アパタイトの比表面積をBET (Burnauer-Emmett- Teller) 法より測定した。測定装置は島津製作所製流動式比表面積自動測定装置Micromeritics FlowSorb III2305を用いた。測定に用いるサンプルは約0.2 gとし、吸着ガスに28.7%窒素、71.3%ヘリウムの混合ガスを用いた。
【００２８】
粒子径測定：得られた球状水酸アパタイトの平均粒子径（メジアン径）および粒子径分布を、HORIBA LASER SCATTERING PARTICLE SIZE DISTRIBUTION ANALYZER  LA-3000を用いて測定した。分散溶媒には純水を用いた。
(測定条件)
レーザー透過率: 91 %
超音波分散時間: 5分間
【００２９】
アスペクト比の測定：SEM画像から任意の粒子10個を選択し、その長軸と短軸の長さを測り、10回の測定の平均をアスペクト比とした。
【００３０】
次に、上記製造方法によって製造された球状水酸アパタイトの構成について説明する。
本第１実施形態の製造方法によって製造された球状水酸アパタイトは、最小外径を分母とする最大外径と最小外径との比率（以下、「アスペクト比」と称する。）が１．０〜１．４である略球状の外形形状を有し、低結晶性水酸アパタイトの単一相からなる。
また、本第１実施形態の製造方法によって製造された球状水酸アパタイトの平均粒子径も、混合水溶液の組成に応じて定まり、０．５μｍ以上５０μｍ以下のものを得ることが可能であるが、実用上は５μｍ以上４５μｍ以下であることが好ましく、１０μｍ以上４０μｍ以下が充填剤として特に好ましい。
また、本第１実施形態の製造方法によって製造された球状水酸アパタイトの比表面積は、混合水溶液の組成に応じて定まり、５ｍ２／ｇ以上１８０ｍ２／ｇ以下のものを得ることが可能であるが、実用上は３０ｍ２／ｇ以上１７０ｍ２／ｇ以下であることが好ましく、５０ｍ２／ｇ以上１５０ｍ２／ｇ以下であると、吸着剤として特に好ましい。
例えば、比表面積１００ｍ２／ｇ以上を有する球状水酸アパタイトは、下記表１にＮｏ．１，２，３に示す組成の混合水溶液を９０℃で２４時間保温する均一沈殿法により得られる。
【００３１】
【表１】
2014084232.tif 000003
【００３２】
図２は、上記表１におけるＮｏ．１の球状水酸アパタイトのＳＥＭ写真である。図３は、上記表１におけるＮｏ．２の球状水酸アパタイトのＳＥＭ写真である。図４は、上記表１におけるＮｏ．３の球状水酸アパタイトのＳＥＭ写真である。
上記表１及び図２ないし図４に示すように、上記表１におけるＮｏ．１ないしＮｏ．３の球状水酸アパタイトは、アスペクト比が１．０〜１．４である略球状ということができる。さらに上記表１におけるＮｏ．１ないしＮｏ．３の球状水酸アパタイトは、アスペクト比が１．０〜１．１の範囲に属しており、本明細書において定義された球状である。
【００３３】
図５は、上記表１におけるＮｏ．１ないしＮｏ．３の水酸アパタイトに対してＸＲＤ解析をした結果を示す図であり、（ａ）は上記表１におけるＮｏ．１、（ｂ）は上記表１におけるＮｏ．２、（ｃ）は上記表１におけるＮｏ．３の結果を示す。
上記Ｎｏ．１ないしＮｏ．３に示した球状水酸アパタイトは、図５に示すように、水酸アパタイトの単一相からなる。
【００３４】
図６は、上記表１におけるＮｏ．１ないしＮｏ．３の水酸アパタイトのＦＴ−ＩＲスペクトルを示す図であり、（ａ）は上記表１におけるＮｏ．１、（ｂ）は上記表１におけるＮｏ．２、（ｃ）は上記表１におけるＮｏ．３の結果を示す。
上記Ｎｏ．１ないしＮｏ．３に示した球状水酸アパタイトは、図６に示すように、O-Hの伸縮振動に基づく吸収が3600cm-1付近に、H-O-Hの変角振動に基づく吸収が1660cm-1付近に認められた。また、1100~960cm-1、600および560cm-1 付近にリン酸基（PO43-）に基づく吸収が認められた。さらに、1551,1455,1430,880cm-1および864cm-1付近に炭酸基（CO32-）に基づく吸収も見られた。
【００３５】
図７は、上記表１におけるＮｏ．１ないしＮｏ．３の水酸アパタイトの粒子径と頻度を示す図であり、（ａ）は上記表１におけるＮｏ．１、（ｂ）は上記表１におけるＮｏ．２、（ｃ）は上記表１におけるＮｏ．３の結果を示す。
上記Ｎｏ．１ないしＮｏ．３に示した球状水酸アパタイトは、図７に示すように粒子径がメジアン径の近傍の範囲に集まった粒子径分布を示している。具体的には、上記Ｎｏ．１ないしＮｏ．３は、粒子径分布幅が平均粒子径の０．３倍以上３．３倍以下の範囲にあり、粒子径分布幅が狭いと言える。
【００３６】
以上説明したように、本第１実施形態の球状水酸アパタイトは、適切な粒子径を有する略球状であって且つ高い比表面積を有する。
また、本実施形態の球状水酸アパタイトの製造方法によれば、略球状に形成された、比表面積が大きな球状水酸アパタイトを効率よく製造することができる。
【００３７】
なお、従来の二段階リン酸化反応法と擬似体液析出法では、比表面積が高い（１００ｍ２／ｇ程度）粒子を得ることができるが、生成物の粒子径が小さく（例えば数百ｎｍから数μｍ程度）、カラムに充填して用いる吸着材として使用しにくい。また、従来のスプレードライ法と水熱処理法では、生成物の粒子径を数マイクロメートルから数百マイクロメートルの範囲で制御することができるが、比表面積を高めることが難しい。
これに対して、本実施形態の球状水酸アパタイトの製造方法では、生成物の粒子径の制御が容易であり、また比表面積を高めることもできる。
【００３８】
（第２実施形態）
次に、本発明の第２実施形態の球状水酸アパタイトおよびその製造方法について説明する。なお、以下の各実施形態において、上述の第１実施形態と同様の工程及び構成については、同一の参照符号を付すことにより重複する説明を省略する。
本第２実施形態では、上述の第１実施形態に対して、クエン酸に代えてコハク酸を使用する点が異なっている。
【００３９】
本第２実施形態の製造方法において使用する混合水溶液の組成の一例としては、例えば、硝酸カルシウム四水和物の濃度が０．０１６７ｍｏｌ／ｄｍ３、リン酸の濃度が０．０１ｍｏｌ／ｄｍ３、尿素の濃度が０．５ｍｏｌ／ｄｍ３、コハク酸の濃度が０．１００ｍｏｌ／ｄｍ３が挙げられる。
混合水溶液は９０℃で２４時間あるいは７２時間保温される。
このような構成であっても上記第１実施形態と同様の効果を奏する。
【００４０】
図８は、本第２実施形態の球状水酸アパタイトの製造方法により製造された球状水酸アパタイトに対するＸＲＤ解析をした結果を示す図である。図９は、本第２実施形態の球状水酸アパタイトの製造方法により製造された球状水酸アパタイトを示すＳＥＭ写真である。
図８に示すように、本実施形態でも、第１実施形態と同様に、水酸アパタイトの単一相からなる生成物が得られた。
また、図９に示すように、生成物の形状は、本明細書で定義する略球状をなしている。
よって、このような構成であっても上記第１実施形態と同様の効果を奏する。
【００４１】
（第３実施形態）
第３実施形態では、上述の第２実施形態に対して、クエン酸のみ使用することに代えて、クエン酸とリンゴ酸とを混合して使用する点が異なっている。
本第３実施形態の製造方法において使用する混合水溶液の組成の一例としては、例えば、硝酸カルシウム四水和物の濃度が０．０８３５ｍｏｌ／ｄｍ３、リン酸の濃度が０．０５０ｍｏｌ／ｄｍ３、尿素の濃度が０．７ｍｏｌ／ｄｍ３、クエン酸の濃度が０．０５ｍｏｌ／ｄｍ３、リンゴ酸の濃度が０．０５ｍｏｌ／ｄｍ３である。
混合水溶液は９０℃で２４時間保温される。
【００４２】
図１０は、本第３実施形態の球状水酸アパタイトの製造方法により製造された球状水酸アパタイトに対するＸＲＤ解析をした結果を示す図である。図１１は、本実施形態の球状水酸アパタイトの製造方法により製造された球状水酸アパタイトを示すＳＥＭ写真である。
図１０に示すように、本第３実施形態でも、第１実施形態と同様に、水酸アパタイトの単一相からなる生成物が得られた。また、図１１に示すように、生成物の形状は、本明細書で定義する略球状をなしている。
よって、このような構成であっても上記第１実施形態と同様の効果を奏する。
【００４３】
次に、以下に示す各実施例に基づいて、本発明の球状水酸アパタイト及びその製造方法についてより詳細に説明する。
【実施例】
【００４４】
（実施例１）
本実施例では、カルシウム化合物として硝酸カルシウム四水和物、リン化合物としてリン酸、２以上のカルボキシル基を有する有機酸としてクエン酸を用い、各々の組成を変化させた場合における、上記第１実施形態の製造方法により製造された球状水酸アパタイトの外形形状を示す。
本実施例で使用した混合水溶液の組成を下記表２に示す。
【００４５】
【表２】
2014084232.tif 000004
【００４６】
各々の混合水溶液を、９０℃で７２時間保温した。その後、第１実施形態で説明した通りに濾過，洗浄，及び乾燥をし、得られた粉体のＳＥＭ写真をそれぞれ撮影した。
図１２は、実施例１における球状水酸アパタイトのＳＥＭ写真であり、（ａ）は上記表２におけるＮｏ．１、（ｂ）は上記表２におけるＮｏ．２、（ｃ）は上記表２におけるＮｏ．３、（ｄ）は上記表２におけるＮｏ．４、（ｅ）は上記表２におけるＮｏ．５、（ｆ）は上記表２におけるＮｏ．６、（ｇ）は上記表２におけるＮｏ．７、（ｈ）は上記表２におけるＮｏ．８、（ｉ）は上記表２におけるＮｏ．９を示す。
図１２に示すように、本実施例におけるＮｏ．１ないし９に示す球状水酸アパタイトの外形形状は、いずれも本明細書において定義する略球状であった。
【００４７】
（実施例２）
本実施例では、第１実施形態で説明した製造方法において、混合水溶液の保温温度が互いに異なる例を示す。
本実施例で使用した混合水溶液の組成は、硝酸カルシウム四水和物の濃度が０．０８３５ｍｏｌ／ｄｍ３、リン酸の濃度が０．０５０ｍｏｌ／ｄｍ３、尿素の濃度が０．３ｍｏｌ／ｄｍ３、クエン酸の濃度が０．０１ｍｏｌ／ｄｍ３である。
また、混合水溶液の保温温度は、７０℃、８０℃、９８℃とし、保温時間は２４時間とした。なお、参考例として、混合水溶液の保温温度が６０℃の場合についても以下に示す。
本実施例における球状水酸アパタイトの形状及び収率について下記表３に示す。
【００４８】
【表３】
2014084232.tif 000005
【００４９】
表３において保温温度が６０℃である場合では、沈殿物が生じなかったために形状及び収率が不明であるため、「-」としている。
【００５０】
図１３は、混合水溶液の保温温度が７０℃、８０℃、９８℃である各例の水酸アパタイトのＳＥＭ写真であり、図１３（ａ）は７０℃の場合、図１３（ｂ）は８０℃の場合、図１３（ｃ）は９８℃の場合である。
図１３（ａ）、及び図１３（ｂ）に示すように、保温温度が７０℃あるいは８０℃である場合には規則的な球状をなす球状水酸アパタイトが得られた。また、図１３（ｃ）に示すように、保温温度が９８℃である場合には、球状をなす構造が一部に見られるものの、水酸アパタイトの凝集塊が見られた。
【００５１】
また、混合水溶液の保温温度が７０℃、８０℃、９８℃である各例の水酸アパタイトに対して、ＸＲＤ解析を行った。図１４は、ＸＲＤ解析の結果を示すグラフであり、図１４（ａ）は保温温度が７０℃の場合、図１４（ｂ）は保温温度が８０℃の場合、図１４（ｃ）は保温温度が９８℃の場合を示している。図１４に示すように、保温温度が７０℃以上９８℃以下のいずれの例においても、球状水酸アパタイトは水酸アパタイトの単一相からなることが分かった。
【００５２】
（実験例）
次に、上述の第１実施形態で説明した製造方法において、カルシウム化合物，リン化合物，２以上のカルボキシル基を有する有機酸，及び尿素の濃度を変えた複数の例を示す。
本実験例における実験条件は、カルシウム化合物として硝酸カルシウム四水和物、リン化合物としてリン酸、２以上のカルボキシル基を有する有機酸としてクエン酸を用い、保温温度は９０℃であり、保温時間は２４時間である。
また、実験を行なった濃度条件を下記表４に示す。
【００５３】
【表４】
2014084232.tif 000006
【００５４】
図１５は、上記表４に示す濃度条件により球状水酸アパタイトの製造を試みた結果について、アスペクト比が１．０〜１．４の略球状をなす粒子が得られた条件を「●（良好）」、略球状とは認められない条件を「×（不良）」として示した散布図である。図１５において、横軸は、尿素とクエン酸のモル濃度比であり、縦軸は、硝酸カルシウム４水和物の濃度である。
【００５５】
図１５において枠線Ｌ１の内側にある領域は、アスペクト比が１．０〜１．４の略球状をなす球状水酸アパタイトの沈殿が生じる可能性が高い領域である。枠線Ｌ１は、尿素の濃度／有機酸（クエン酸）の濃度が濃度比として１倍以上９０倍以下であって、且つ硝酸カルシウム四水和物の濃度が０．００１ ｍｏｌ／ｄｍ３以上０．０３ ｍｏｌ／ｄｍ３以下である領域と、尿素の濃度／有機酸（クエン酸）の濃度が濃度比として２０倍以上１２０倍以下であって、且つ硝酸カルシウム四水和物の濃度が０．０６ ｍｏｌ／ｄｍ３以上０．１６ ｍｏｌ／ｄｍ３以下である領域とを含んでいる。
【００５６】
なお、枠線Ｌ１で囲まれた条件のうち、枠線Ｌ１で囲まれる各々の領域の中央に行くに従って、球状水酸アパタイトのアスペクト比が低下する可能性が高くなると考えられる。すなわち、例えば、図１５において尿素の濃度／有機酸（クエン酸）の濃度が濃度比として１倍以上８０倍以下であって、且つ硝酸カルシウム四水和物の濃度が０．００１ ｍｏｌ／ｄｍ３以上０．０２５ ｍｏｌ／ｄｍ３である領域と、尿素の濃度／有機酸（クエン酸）の濃度が濃度比として２０倍以上１１０倍以下であって、且つ硝酸カルシウム四水和物の濃度が０．０７ ｍｏｌ／ｄｍ３以上０．１４ ｍｏｌ／ｄｍ３以下である領域では、より略球状をなす球状水酸アパタイトの沈殿が生じる可能性が高い。
【００５７】
以上、本発明の実施形態について図面を参照して詳述したが、具体的な構成はこの実施形態に限られるものではなく、本発明の要旨を逸脱しない範囲の設計変更等も含まれる。
【図１】
2014084232.tif 000007
【図５】
2014084232.tif 000008
【図６】
2014084232.tif 000009
【図７】
2014084232.tif 000010
【図８】
2014084232.tif 000011
【図１０】
2014084232.tif 000012
【図１４】
2014084232.tif 000013
【図１５】
2014084232.tif 000014
【図２】
2014084232.tif 000015
【図３】
2014084232.tif 000016
【図４】
2014084232.tif 000017
【図９】
2014084232.tif 000018
【図１１】
2014084232.tif 000019
【図１２】
2014084232.tif 000020
【図１３】
2014084232.tif 000021